(57)【要約】【課題】    釣り糸に適した柔軟性と強度を有するナイロン（ポリアミド）について、寸法安定性（伸びの低さ）を備えた釣り糸を提供することにより、魚信を取り易いものとし、更に、表面滑性を著しく向上させて、釣竿のガイドから円滑に出し入れできる釣り糸を提供する。【解決手段】  本願発明では、上記の通り、本願発明に係る釣り糸は、水冷にて、低速多段延伸方式により形成され、固有粘度１．２以上のナイロン６及びナイロン６６の共重合ナイロンと、ポリアリレートと、を含有するモノフィラメントである。【選択図】          なし【特許請求の範囲】
【請求項１】
固有粘度１．２以上のポリアミドと、ポリアリレートとを含有する釣り糸。
【請求項２】
上記のポリアミドは、アミノ末端基を２５〜４０ｇ当量／１０4 ｇとするナイロンであり、当該ナイロン１００重量部に対して、上記ポリアリレート０．１〜３０重量部を含有するモノフィラメントである請求項１記載の釣り糸。
【請求項３】
上記のナイロン１００重量部に対して、上記のポリアリレートを０．４〜１５重量部含有する請求項１又は２記載の釣り糸。
【請求項４】
上記のナイロンは、ナイロン６とナイロン６６の共重合ナイロンであることを特徴とする請求項１乃至３の何れかに記載の釣り糸。
【請求項５】
上記のナイロン以外に、ＭＸナイロンとフロロカーボンの少なくとも何れか一方を含有する請求項４に記載の釣り糸。
【請求項６】
上記のポリアミドとポリアリレートの合計が、釣り糸全体の７０重量％以上を占めるものであることを特徴とする請求項１記載の釣り糸。
【発明の詳細な説明】
【技術分野】
【０００１】
本願発明は、釣り糸に関するものである。
【背景技術】
【０００２】
釣人が、釣り糸に求める特性の中で重要なものとして、魚信（当たり）の感知のし易さを挙げることができる。このような特性は、釣り糸の伸び難さに大きく依存している。即ち、テンションが掛かることにより、釣り糸が伸びてしまうと、魚信（あたり）は取り難くなり、伸びの少ない釣り糸ほど、敏感に魚信を感知することができるのである。
その一方で、釣り糸には、巻き癖（メモリー）の付き難さから柔軟性が要求される。
【０００３】
しかし、柔軟性を備えた釣り糸では、伸び易いものが多く、上記の伸び難さと柔軟性とを両立させるの困難とされた。例えば、広く用いられているナイロン（ＰＡ）製の釣り糸は、安価で柔軟性や強度の面で優れるものであるが、伸びやすく（即ち吸水性が大きくて寸法安定性が悪く）、上記の通り、魚信の感知し易さという面では、劣るものであった。
また、釣竿のガイドから円滑に糸の出し入れを行うためには表面滑性が重要であるが、ナイロン糸では、このような表面滑性が十分でない。
【０００４】
そのような中、現在まで、本願発明の発明者は、上記の通り、柔軟性、強度、経済性の面で優れたナイロンについて、表面滑性や、当たりの採りやすさ付与する種々の研究・提案を行ってきた（特許文献１及び２）。
特許文献１に示すものは、ポリアミド系重合体にポリエステル系重合体を混練した組成物から製糸したナイロン／ポリエステル系モノフィラメントであり、柔軟性を有するナイロンについて、表面滑性に優れ、引張強度や結節強度が高い割りに伸びが少ないという特性を有している。また、特許文献２は、ポリアミド系重合体にフッ素系重合体を混練した組成物から製糸したナイロン／フッ素系モノフィラメントであり、表面活性に優れ、当たりを取りやすいという特性を得ている。
本願発明者は、このような特許文献１及び特許文献２に示す素材にとどまらず、同様の優れた特性を示すナイロンを主成分とする釣り糸を研究した。
また、表面滑性について、上記の文献が示すデータに飽き足らず更に改善の余地があるのではないかと考えた。
その結果、本願発明者は、ポリアリレートに着目し、柔軟性や強度に優れ、安価なナイロンの特性を生かしつつ、伸びを抑制した釣り糸を提供できるのではないか、即ち、ナイロンを主成分とする釣り糸において、ポリアリレートをその成分に加えることによって、ポリエチレン又はフッ素を含有するナイロン製の釣り糸と同様、上記の伸びの抑制と、柔らかさの両立をできるのではないかという発想に至った。
【０００５】
【特許文献１】特開２０００−２７３７２１号公報
【特許文献２】特開平１０−３３１０３３号公報
【特許文献３】特開昭５６−９１０１２号公報
【０００６】
一方、釣り糸以外の分野では、カーペットや衣料などの繊維製品に用いられるポリアミド糸条として、特許文献３に見られる提案が行われている。
しかし、この特許文献３に見られるものは、ポリアミドを淡染化する目的でアリレートモノマー又はポリアリレートを含有するポリアミド糸条を得ようとするものであり、釣り糸の製造を目的とするものではなく、釣り糸について上記の必要とされる特性を確保しようとするものではない。
従って、この文献に示されたものは、釣り糸に適した調整が行われておらず、このような繊維を直ちに釣り糸に利用することはできない。
【発明の開示】
【発明が解決しようとする課題】
【０００７】
本願発明は、上記の問題点を鑑みて、柔軟性、強度、経済性の面で優れたナイロンについて、伸びを抑制したものを、釣り糸のバリエーションの一つとして加えることを可能とし、需要者の釣り糸の選択肢を広げると共に、特に、表面滑性について従来にない、より優れた釣り糸を提供することにより、上記の課題の解決を図るものである。
【課題を解決するための手段】
【０００８】
本願第１の発明は、固有粘度１．２以上のポリアミドと、ポリアリレートとを含有する釣り糸を提供する。
固有粘度（Intrinsic viscosity ）は、重合体の無限希釈における（還元粘度又は）インヘレント粘度の極限値であり、インヘレント粘度は、相対粘度の自然対数の、重合体の質量濃度に対する比である（還元粘度では、質量温度に対する相対粘度の増加分の比となり、単位が特定されねばならない）。
尚、この固有粘度の記述については、インターネットのPoLyInfo高分子データベース（独立行政法人物質・材料研究機構  材料基盤情報ステーション  材料データベース研究グループ／153-0061東京都目黒区中目黒 2-2-54 ）のホームページ（http://polymer.nims.go.jp/）のポリマーの説明（http://polymer.nims.go.jp/guide/guide/term＿polymer.html#chap19 ）による。
具体的には、上記の固有粘度ηは、湿度６５％温度２５℃の環境下において、９８％濃度の硫酸１００ｍｌに対して１ｇのポリマを溶かした場合の相対粘度（ポリマを溶かしていない９８％濃度の硫酸１００ｍｌに対する相対粘度）を固有粘度と（９８％硫酸）相対粘度の関係を示す図１のグラフにて、固有粘度へ換算したものである。図１に示すグラフの、縦軸は固有粘度の値を、横軸は相対粘度の値を示している。この図１に示すグラフにおいて、マーク・ホーウインク式、即ち、ポリマーの固有粘度の分子量依存性を記述する下記式（式１）について、Ｋの値を0.00063 とし、ａの値を0.764 としている。
［η］＝Κ* Ｍr a     …式１
（Ｍr は通常分子量の１つである。）
例えば、図１から、相対粘度が３．５の場合、固有粘度は１．４１であり、相対粘度が４．５の場合、固有粘度は１．８２であることが分かる。
従って、上記の固有粘度１．２以上のポリアミドというは、この場合、相対粘度で３以上のポリアミドということになる。
【０００９】
本願第２の発明では、上記本願第１の発明にあって、上記のポリアミドは、アミノ末端基を２５〜４０ｇ当量／１０4 ｇとするナイロンであり、当該ナイロン１００重量部に対して、上記ポリアリレート０．１〜３０重量部を含有するモノフィラメントの釣り糸を提供する。
【００１０】
本願第３の発明は、上記の本願第１又は第２の発明にあって、上記のナイロン１００重量部に対して、上記のポリアリレートを０．４〜１５重量部含有する釣り糸を提供する。
【００１１】
本願第４の発明では、上記の本願第１乃至第３の何れかの発明にあって、上記のナイロンが、ナイロン６とナイロン６６の共重合ナイロンである釣り糸を提供する。
【００１２】
本願第５の発明は、上記本願第４の発明にあって、上記のナイロン以外に、ＭＸナイロンとフロロカーボンの少なくとも何れか一方を含有する釣り糸を提供する。
【００１３】
本願第６の発明では、上記本願第１の発明にあって、上記のポリアミドとポリアリレートの合計が、釣り糸全体の７０重量％以上を占めるものである釣り糸を提供する。
【００１４】
上記の通り、本願発明に係る釣り糸は、固有粘度（Intrinsic viscosity ）１．２以上のポリアミドと、ポリアリレートとを含有するモノフィラメントである。ポリアミドには、共重合系ポリアミドを採用するのが好ましい。
このモノフィラントの釣り糸は、２０デニール以上とするのが好ましく、特に３０デニール以上とするのが好ましい。釣り糸は、水冷にて、低速多段延伸方式にて形成するのが好ましい。このように水冷にて低速多段延伸方式を採用することにより、５０デニール以上の高強力のモノフィラメントの釣り糸を得ることができるからである。
【００１５】
上記のポリアミドとポリアリレートの合計は、釣り糸全体の７０重量％以上を占める。例えば、ポリアミド（ナイロン）とポリアリレート（全芳香族ポリエテスル）以外の成分として、ポリエチレンテレフタレート（ＰＥＴ）或いはポリブチレンテレフタレート（ＰＢＴ）を釣り糸中に含有するものとすることができるが、その場合も、ポリアミドとポリアリレートの合計重量は、釣り糸全体（１００重量％）中８０〜９５重量％とするのが好ましい。尚、ポリアミドとポリアリレート以外の成分として、上記のＰＥＴやＰＢＴに限定するものではない。
また、後述のナイロンＭＸＤ６やフロロカーボン、可塑剤、紫外線吸収剤、着色剤も、ポリアミドとポリアリレート以外の成分であり、これらを含有する釣り糸全体（１００重量％）中、少なくとも７０重量％を、ポリアミドとポリアリレートの合計で占める。
【００１６】
上記のポリアミドの固有粘度について、より具体的には、１．２以上２以下（図１に示す前述の相対粘度では、３以上５以下）とする。固有粘度１．２以下では、分子量が下がり、（引張及び結節）強力・強度が著しく低下し、また、固有粘度２以上になると、粘度が高すぎて、糸を製造する延伸装置に大きなテンション（を掛けることが可能な装置やその作業）が求められ、生産効率・コストの面で、望ましくない。
特に、上記のポリアミドには、アミノ末端基を２５〜４０ｇ当量／１０4 ｇとするナイロンを採用することによって、上記の固有粘度の範囲を得ることができる。
尚、上記成分のモノフィラメントを撚ってマルチフイラメントの釣り糸として実施することも可能である。
【００１７】
ポリアリレート（ポリアリレート系繊維）は、単量体が全て芳香族化合物で、その結合部分がエステル結合による長鎖状合成高分子からなる繊維である（ＪＩＳ  Ｌ０２０４：２００１  繊維用語（原料部門  第２部  附属書１（参考）番号１０））。
【００１８】
この釣り糸において、上記のポリアミド１００重量部に対して、上記ポリアリレート０．１〜３０重量部を含有するのが好ましい（全体１００．１〜１３０重量部）。特に、上記のポリアミド１００重量部に対して、上記のポリアリレートを０．４〜１５重量部含有するのが好ましく、上記のポリアミド１００重量部に対して、上記のポリアリレートを１〜１０重量部含有するのがより好ましい。ポリアミド１００重量部に対して、上記ポリアリレート１重量部以上含有させることによって、釣り糸の表面活性を著しく向上することができるからである。
ポリアミド１００重量部に対して、ポリアリレートが０．１重量部より少ないと従来のナイロン製の釣り糸（ポリアリレートがブレンドされないもの）と同様大きな伸びが生じ魚信が取り難くく、また、ポリアリレートが３０重量を超えると硬くなりすぎ釣り糸としての取り扱いが不便であり強度（引張強度、結節強度）も低下して釣り糸としての使用に耐えない。
【００１９】
釣り糸の主成分となる上記のポリアミドには、ナイロンを採用することができる。
即ち、モノフィラメントを構成するポリアミド系重合体としては周知の各種ナイロン系重合体を使用することができ、例えば、ナイロン６（構成単位：カプロアミド）の他、ナイロン６６（構成単位：ヘキサメチレンアジパミド）、ナイロン１２（構成単位：ドデカンアミド）、ナイロン６１０（構成単位：ヘキサメチレンセバチド）、ナイロンＭＸＤ６（構成単位：メタキシレンアジパミド）などの各種のポリアミド（ナイロン）またはそれらの共重合体、特に、ナイロン６を主成分とし、これにナイロン６６やナイロン１２が共重合したナイロン６／６６コポリマーやナイロン６／１２コポリマーなどが挙げられ、これらを混合して用いることもできる。
特に、この釣り糸の主成分となる上記のナイロン（ポリアミド）には、ナイロン６とナイロン６６の共重合ナイロンを採用するのが好ましい。但し、このような共重合ナイロンに限定するものではなく、ナイロン６又はナイロン６６を単独で用いることも可能である。
ここでは、このようなナイロン６とナイロン６６の共重合ナイロンを主成分となるナイロンに採用するものとして説明する。
共重合ナイロンは、ナイロン６／ナイロン６６の比率９８〜７０／３〜３０の範囲で設定するのが好ましい。特に、ナイロン６／ナイロン６６の比率９５〜８０／５〜２０の範囲で設定するのが好ましい。
【００２０】
この釣り糸には、上記の主成分であるナイロン（ポリアミド）と、ポリアリレート以外に、ＭＸナイロン又はフロロカーボンの少なくとも何れか一方を含有するものが好ましい。ＭＸナイロン又はフロロカーボンを付加することで、安定した高結節強力糸が得られるからである。ＭＸナイロンは、一般にナイロンＭＸＤ６と呼ばれる。ナイロンＭＸＤ６は、メタキシリレンジアミン（ＭＸＤＡ）とアジピン酸との重縮合反応から得られる結晶性のポリアミドである。ナイロンＭＸＤ６は、吸水性が、他のナイロン（ナイロン６やナイロン６６）に比して、低い。
ナイロンＭＸＤ６は、前記のポリアミド、即ち、主成分であるナイロン（ナイロン６とナイロン６６の共重合ナイロン）１００重量部に対して、０．５〜１５重量部含有するのが好ましい。また、主成分であるナイロン１００重量部に対して、ナイロンＭＸＤ６を１〜１２重量部含有するのがより好ましい。ナイロンＭＸＤ６は、（主成分の）ナイロンの劣化を抑制して耐候性を向上する。その結果、耐磨耗性と、摩擦強度が著しく向上する。
特に、ナイロンＭＸＤ６は、ポリアリレート１に対して、１〜１０の重量比率で含有させるのが好ましい。ナイロンＭＸＤ６は、ポリアリレートと共に用いられることにより、硬化に寄与する傾向があり、ポリアリレート１に対して１０より大きな比率を含有するものとすると、釣り糸として使用するには硬くなりすぎてしまう。
また、フロロカーボンを用いる場合、ポリアリレート１に対して、１〜１０の重量比率で含有させるのが好ましい（この比率は、ナイロンＭＸＤ６と併用する場合も同様である。従って、併用する場合、ポリアリレート：ナイロンＭＸＤ６：フロロカーボン＝１：１〜１０：１〜１０の範囲で用いるのが好ましい）。
フロロカーボンを用いることにより、釣り糸の表面の滑り（表面滑性）をより向上させ、更に、ナイロンＭＸＤ６と同様耐水性の改善にも寄与する。
【００２１】
この釣り糸には、上記以外に、可塑剤を含有させるのが好ましい。可塑剤には、周知の材料を採用することができる。例えば、可塑剤として、ベンゼンスルホン酸ブチルアミドを用いることができる。
可塑剤は、主成分のナイロン１００重量部に対して１重量部１以下とするのが好ましく、特に、０．１重量部以上０．３重量部以下とするのが好ましい。
【００２２】
また、耐候性を向上させる上で、この釣り糸には、上記以外に、紫外線吸収剤を含有させるのが好ましい。紫外線吸収剤には、周知のものを採用することができる。例えば、ヒンダードアミン系光安定剤又はベンゾトリアゾール系光安定剤を採用することができる。
紫外線吸収剤は、主成分のナイロン１００重量部に対して、０．１重量部以下用いるのが好ましく、特に、０．０１重量部以上０．０３重量部以下とするのが好ましい。
【００２３】
また、上記に加えて、必要に応じ、着色剤（染料又は顔料）を釣り糸に含有させる。
【発明の効果】
【００２４】
本願の各発明は、固有粘度１．２以上とする釣り糸に適した柔軟性と強度を有するナイロン（ポリアミド）について、ポリアリレートを含有させることにより、ナイロン製の釣り糸に欠落していた寸法安定性（伸びの低さ）を備えた釣り糸を提供し得た。
また、従来同様の目的を有する、即ち、ナイロン製の釣り糸において柔軟性と寸法安定性との両立を目的とするものに比して、表面滑性を著しく向上した。
即ち、本願発明は、柔軟性に優れるナイロンを主成分とする釣り糸において、伸びを抑制して魚信を取り易いものとすると共に、特に、表面滑性を向上して、釣竿のガイドから円滑に出し入れできる釣り糸を提供し得た。
【実施例】
【００２５】
以下、本願発明の実施例について説明する。表１及び表２に、実施例１〜１１の１１の実施例と、比較例１及び２の２つの比較例を示す。表１は、当該実施例及び比較例について、引張強力、引張強度、引張伸度、結節強力、結節強度、結節伸度を示す。表２は表１に示す当該実施例及び比較例について、その表面滑性（滑性Ａ及び滑性Ｂ）、初期弾性率、柔軟度のデータを示す。
【００２６】
【表１】
2006122005.tif 000002
【００２７】
【表２】
2006122005.tif 000003
【００２８】
実施例１は、主成分のナイロン１００重量部に対して、ポリアリレート２重量部、ＭＸＤ６ナイロン２重量部、可塑剤０．２重量部、紫外線吸収剤０．０２重量部、の合計（全体）１０４．２２重量部とした。
【００２９】
実施例２は、主成分のナイロン１００重量部に対して、ポリアリレート５重量部、ＭＸＤ６ナイロン２重量部、可塑剤０．２重量部、紫外線吸収剤０．０２重量部、の合計（全体）１０７．２２重量部とした。
【００３０】
実施例３は、主成分のナイロン１００重量部に対して、ポリアリレート１０重量部、ＭＸＤ６ナイロン２重量部、可塑剤０．２重量部、紫外線吸収剤０．０２重量部、の合計（全体）１１２．２２重量部とした。
【００３１】
実施例４は、主成分のナイロン１００重量部に対して、ポリアリレート２重量部、ＭＸＤ６ナイロン１重量部、フロロカーボン０．２重量部、可塑剤０．２重量部、紫外線吸収剤０．０２重量部、の合計（全体）１０３．４２重量部とした。
【００３２】
実施例５は、主成分のナイロン１００重量部に対して、ポリアリレート５重量部、ＭＸＤ６ナイロン１重量部、フロロカーボン０．２重量部、可塑剤０．２重量部、紫外線吸収剤０．０２重量部、の合計（全体）１０６．４２重量部とした。
【００３３】
実施例６は、主成分のナイロン１００重量部に対して、ポリアリレート１０重量部、ＭＸＤ６ナイロン１重量部、フロロカーボン０．２重量部、可塑剤０．２重量部、紫外線吸収剤０．０２重量部、の合計（全体）１１１．４２重量部とした。
【００３４】
実施例７は、主成分のナイロン１００重量部に対して、ポリアリレート５重量部、紫外線吸収剤０．０２重量部、の合計（全体）１０５．０２重量部とした。
【００３５】
実施例８〜１０は、夫々、主成分のナイロン１００重量部に対して、ポリアリレート５重量部、ＭＸＤ６ナイロン２重量部、紫外線吸収剤０．０２重量部、の合計（全体）１０７．０２重量部とした。
【００３６】
実施例１１は、主成分のナイロン１００重量部に対して、ポリアリレート０．５重量部、ＭＸＤ６ナイロン２重量部、紫外線吸収剤０．０２重量部、の合計（全体）１０２．５２重量部とした。
【００３７】
比較例１は、主成分のナイロン１００重量部に対して、ＭＸＤ６ナイロン５重量部、紫外線吸収剤０．０２重量部、の合計（全体）１０５．０２重量部とした。
【００３８】
比較例２は、主成分のナイロン１００重量部に対して、紫外線吸収剤０．０２重量部、の合計（全体）１００．０２重量部とした。
【００３９】
各実施例及び比較例において、主成分のナイロンは、ナイロン６とナイロン６６の共重合ナイロンである。この共重合ナイロンは、ナイロン６とナイロン６６の重量比率（ナイロン６／ナイロン６６）を８０／１５としたものである（その融点温度は、１９５℃である）。具体的には、三菱エンジニアリングプラスチック製の、ノパミッド２０３０Ａ（商品名）を共重合ナイロンとして採用した。
【００４０】
ナイロン樹脂粘度（前述の相対粘度）について、実施例１〜７、比較例１及び２は４．５とし、実施例８は５．０とし、実施例９は２．７とし、実施例１０は３．５とし、実施例１１は４．５とした。
【００４１】
各実施例（実施例１〜６）において、可塑剤には、ベンゼンスルホン酸ブチルアミドを用いた。具体的には、可塑剤には、丸菱油化製のＡＫ５５１（商品名）を採用した。
各実施例及び比較例において、紫外線吸収剤については、ヒンダードアミン系光安定剤を用いた。具体的には、紫外線吸収剤には、Ｃｉｂａ（チバスペシャリティケミカルズ）のＴＩＮＵＶＩＮ７７０（商品名）を採用した。
【００４２】
表１に示す、引張強力、引張伸度、結節強力及び結節伸度の測定方法は、ＪＩＳ  Ｌ  １０１３−1981に基く。
具体的には、引張強力、引張伸度、引張強度について、インストロン型試験機の一種である島津オートグラフＳ−５００Ｄを用い、各釣糸サンプルに一定の引張強度で荷重を加えて切断するまでの応力を測定し、切断時の荷重を引張強力（kg）、その時の伸び率を引張伸度（％）、また、切断時の荷重を糸の断面積（ｄ：デニール）で除した値を引張強度（g/d ）とした。
結節強力、結節伸度、結節強度について、各釣糸をまむすびで一回強く結節した後、上記と同様に島津オートグラフＳ−５００Ｄを用いて各サンプルに一定の引張速度で荷重を加え、切断時の荷重を結節強力（kg）、伸び率を結節伸度（％）、切断時の荷重を糸の断面積で除した値を結節強度（g/d ）とした。
【００４３】
表２に示す表面滑性について、先ず、滑性Ａ（速度）について説明する。
図２に示す通り、釣り糸１（実施例及び比較例）の一端を固定（固定端１ａ）し、他端１ｂに錘２を付け、釣り糸１が水平面に対して１０度の角度（仰角θ）を有するように滑車３で錘２を吊るした。錘２の重さは、釣り糸１デニール当たり１ｇのテンションが掛かるように設定した。また、固定端１ａから滑車３までの釣り糸１の長さｗ０を３００ｃｍ（３ｍ）とした。このような釣り糸１に、環状の滑走用の錘４を通して、滑車３のある位置から、釣り糸の固定端１ａまで滑らせて、その時間（秒）を計った。滑走用錘４は、金属製の０．４ｇのものであり、具体的には、紙を固定するゼムクリップ（コクヨ製ゼムクリップ小／コクヨ株式会社：大阪市東成区大今里南６丁目１番１号）を用いた。
また滑性Ｂ（荷重）は、島津オートグラフＳ−５００Ｄを用い、ポリプロピレン製の板で材料をはさみ下部のチャックに固定し、各サンプルに一定の引張速度で荷重を加え抜けた時点における強力（kg）を表面滑性の尺度とした。この値が小さいほど表面滑性が優れていることになる。この滑性Ｂは、特許文献１に示す滑性と対応する。
【００４４】
表２に示す初期弾性率の測定方法については、ＪＩＳ  Ｌ  １０１３−1981に基く。
表２に示す柔軟度について説明する。これは、図３（Ａ）に示す通り、長さｗ１が６ｃｍの釣り糸を、３ｃｍの間隔ｗ２を開けて固定された２つの環状部材ｎ１，ｎ１の間に通して水平に配置し、釣り糸の長手方向の中央部にフックｆを掛けて、図３（Ｂ）へ示す通り上方に引き上げ、フックに掛かる最大荷重を測定したものである。環状部材ｎ１，ｎ１の内径は、釣り糸の外径より大きなものとする。
具体的には、コ字状に形成した針金ｎの両端を環状に形成して、上記の環状部材ｎ１，ｎ１とする。そして、コ字状の針金ｎの両端を上方に向けて針金ｎの下部（中央部分ｎ２）と、上記フックｆの上端とを、夫々上記の島津オートグラフＳ−５００Ｄにチャックさせ、フックｆを釣り針１に掛け、上記の測定を行った。
このようにして測定した最大荷重即ち柔軟度は、数値が小さいほど柔軟性が高いことを示す。
【００４５】
以上の実施例１〜１１では、滑性Ａの測定結果について何れも１０秒（１０．００ｓｅｃ）以下、滑性Ｂの測定結果について、何れも３．１０Ｋｇ以下の結果となった。特に、主成分のナイロンに対して、ポリアリレート２重量部以上含有させた実施例１〜１０については、滑性Ａについて何れも３．１１秒以下、滑性Ｂについて１．０７Ｋｇ以下と、極めて良好な結果を得ている。
これに対して、ポリアリレートを全く含有しない比較例１では、滑性Ａについて１４．００秒、滑性Ｂについて釣り糸が切断し計測不能であった。また、同様にポリアリレートを全く含有しない比較例２では、滑性Ａについて滑走途中で、計測用錘が止まり計測不能であり、また、滑性Ｂについても釣り糸が切断して計測不能であった。
【００４６】
また、本願の実施例１〜１１は、引張強力、引張強度、引張伸度、結節強力、結節強度、結節伸度の夫々について、特許文献１及び２の各実施例（サンプル）と同等の数値を獲得している。
特に、本願の実施例１〜１０（主成分のナイロン１００重量部に対して２重量部以上のポリアリレートを含有するもの）について、滑性Ｂ（特許文献１及び２の表面滑性に対応）は、１Ｋｇ前後と、特許文献１及び２の各サンプルのほぼ半分という、極めて良好な数値を獲得している。
尚、表１及び表２には、記載していないが、上記の主成分ナイロン１００重量部に対してＰＥＴ（ポリエチレンテレフタレート）を１５重量部含有したサンプルＡ（全体１１５重量部、５１３デニール、糸径０．２５３ｍｍ）と、上記の主成分ナイロン１００重量部に対してフロロカーボン２重量部含有したサンプルＢ（全体１０２重量部、４８７デニール、糸径０．２４６ｍｍ）とについて、引張、結節の夫々の強力、強度、伸度を、更に上記の滑性Ａを計測した。
その結果、サンプルＡについて、引張強力４．２７Ｋｇ、引張強度８．３２ｇ／ｄ、引張伸度２１．２％、結節強力３．８６Ｋｇ、結節強度７．５２ｇ／ｄ、結節伸度１４．７９％、滑性Ａ５．４１秒であった。また、サンプルＢについて、引張強力４．２０Ｋｇ、引張強度８．６２ｇ／ｄ、引張伸度３０．７％、結節強力３．８４Ｋｇ、結節強度７．８９ｇ／ｄ、結節伸度１７．８３％、滑性Ａ６．５６秒であった。
ポリアリレートを含まないこれらのサンプルに対して、表面滑性という点において、本願の実施例１〜１１は極めて優れた結果を得ていることが分かる。
【図面の簡単な説明】
【００４７】
【図１】固有粘度と（９８％硫酸）相対粘度の関係を示す説明図である。
【図２】表２の滑性（速度）の測定の方法を示す説明図である。
【図３】（Ａ）及び（Ｂ）は、表２の柔軟度を測定する方法を示す説明図である。
【符号の説明】
【００４８】
１  釣り糸
２  錘
３  滑車
４  滑走用錘
【図１】
2006122005.tif 000004
【図２】
2006122005.tif 000005
【図３】
2006122005.tif 000006